(57)【要約】【課題】  粒子間の凝集がなく、かつ広範なポリマーとの親和性がよいポリマー吸着ＺｒＷ２Ｏ８粒子を提供する。また、そのようなポリマー吸着ＺｒＷ２Ｏ８粒子を高濃度で均一に分散した樹脂組成物を提供することにある。【解決手段】  本発明のポリマー吸着ＺｒＷ２Ｏ８粒子は、分子中にアルキル側鎖および／または芳香族側鎖と１×１０−６〜１×１０−３モル／ｇの水酸基とを有する低誘電率溶媒可溶性ポリマーが吸着している。また、本発明の樹脂組成物は、ポリマー吸着ＺｒＷ２Ｏ８粒子をＺｒＷ２Ｏ８粒子換算で１〜９０体積％含む。【選択図】  なし【特許請求の範囲】
【請求項１】
ＺｒＷ２Ｏ８粒子に分子中アルキル側鎖および／または芳香族側鎖と水酸基とを有するポリマーを吸着したポリマー吸着ＺｒＷ２Ｏ８粒子であって、
前記アルキル鎖は、前記ポリマーの主鎖に直接結合またはポリマーの主鎖に直接結合しているアルキル鎖にエステル結合もしくはエーテル結合によって結合し、
前記芳香族鎖は、前記ポリマーの主鎖に直接結合またはポリマーの主鎖に直接結合しているアルキル鎖にエステル結合もしくはエーテル結合によって結合し、
前記水酸基は、ポリマー分子中に１×１０−６〜１×１０−３モル／ｇであり、
前記ポリマー分子が、低誘電率溶媒可溶性ポリマーであるポリマー吸着ＺｒＷ２Ｏ８粒子。
【請求項２】
前記ポリマー分子中の前記アルキル鎖が１×１０−５〜５×１０−２モル／ｇであり、前記ポリマー分子中の前記芳香族鎖が１×１０−５〜５×１０−２モル／ｇである請求項１に記載のポリマー吸着ＺｒＷ２Ｏ８粒子。
【請求項３】
前記低誘電率溶媒可溶性ポリマーが比誘電率５以下の有機溶媒に可溶である請求項１又は請求項２に記載のポリマー吸着ＺｒＷ２Ｏ８粒子。
【請求項４】
ＺｒＷ２Ｏ８粒子が長さ１０ｎｍ〜１０μｍ、最大幅１０ｎｍ〜１０μｍの結晶である、請求項１から３のいずれかに記載のポリマー吸着ＺｒＷ２Ｏ８粒子。
【請求項５】
請求項１から４のいずれかに記載のポリマー吸着ＺｒＷ２Ｏ８粒子を、ＺｒＷ２Ｏ８粒子換算で１〜９０体積％含む樹脂組成物。
【請求項６】
前記ポリマー吸着ＺｒＷ２Ｏ８粒子の他に少なくとも１種類の金属酸化物を含む請求項５に記載の樹脂組成物。
【発明の詳細な説明】
【技術分野】
【０００１】
本発明は負の熱膨張係数を持つ無機粒子からなる低熱膨張性材料、およびそれを含む樹脂組成物に関する。
【背景技術】
【０００２】
様々な機器の小型化、軽量化によりポリマー材料が多用されるようになり、ポリマー材料と他材料との熱膨張の差による歪発生防止やポリマー材料自身の低熱膨張化等のニーズが高まっている。従来はシリカ粒子などの無機フィラーをポリマーに高充填することで熱膨張が抑制されてきたが、近年、負の熱膨張係数を有する粒子を配合することが検討されている（特許文献１）。
現在最も広く検討されている負の熱膨張係数を有する粒子は、タングステン酸ジルコニウム（ＺｒＷ２Ｏ８）である。これは、高温で酸化タングステンと酸化ジルコニウムを固溶させる方法、または水熱反応で合成される（非特許文献１）。後者では１マイクロメートル以下の微粒子を合成できるメリットがあるが、高温焼成時に微粒子同士が強く凝集するため、焼成後に解砕処理をしなければポリマーへ均一分散させにくい問題がある。さらに、ＺｒＷ２Ｏ８粒子自体は親水性が強くて疎水性のポリマーとの親和性が悪いので、そのままでは均一に混ざらないばかりでなく粒子とマトリックスポリマーとの間で界面剥離が起こりやすい。
【０００３】
ＺｒＷ２Ｏ８粒子表面のポリマーへの親和性を改善するために、シランカップリング剤処理が検討されている（非特許文献１）。また、特開２００６−３０７１９９号公報（特許文献２）に記載のグラフトポリマー、または特開２００８−２６６１０３号公報（特許文献３）に記載のカプセル技術を利用すれば、ＺｒＷ２Ｏ８粒子を表面処理することなく解砕してポリマーと複合できる可能性がある。
【０００４】
しかしながら、特許文献２および３に記載の技術では、グラフトポリマーの他ポリマーへの相溶性に関して考慮されていないため、グラフトポリマーと親和性のない他ポリマーへのＺｒＷ２Ｏ８粒子の均一分散は困難であり、他ポリマーとの間で界面剥離が起こりやすいと考えられる。
【先行技術文献】
【特許文献】
【０００５】
【特許文献１】特開２００４−３２７９９１号公報
【特許文献２】特開２００６−３０７１９９号公報
【特許文献３】特開２００８−２６６１０３号公報
【非特許文献】
【０００６】
【非特許文献１】Ｊｏｕｎａｌ  ｏｆ  Ｃｒｙｓｔａｌ  Ｇｒｏｗｔｈ，  ２８３,  ２０８−２１４  （２００５）
【非特許文献２】Ｍａｔｅｒａｌｓ  Ｃｈｅｍｉｓｔｒｙ  ａｎｄ  Ｐｈｙｓｉｃｓ，１３７，  ４４８−４５７  （２０１２）
【発明の概要】
【発明が解決しようとする課題】
【０００７】
本発明は前記課題を解決するためになされたものであり、その目的とするところは、粒子間の凝集がなく、かつ広範なポリマーとの親和性がよいＺｒＷ２Ｏ８粒子を提供することにある。また、そのようなＺｒＷ２Ｏ８粒子を高濃度で均一に分散した樹脂組成物を提供することにある。
【課題を解決するための手段】
【０００８】
本発明のポリマー吸着ＺｒＷ２Ｏ８粒子は、ＺｒＷ２Ｏ８粒子に分子中アルキル側鎖および／または芳香族側鎖と水酸基とを有するポリマーを吸着したポリマー吸着ＺｒＷ２Ｏ８粒子であって、
前記アルキル鎖は、前記ポリマーの主鎖に直接結合またはポリマーの主鎖に直接結合しているアルキル鎖にエステル結合もしくはエーテル結合によって結合し、
前記芳香族鎖は、前記ポリマーの主鎖に直接結合またはポリマーの主鎖に直接結合しているアルキル鎖にエステル結合もしくはエーテル結合によって結合し、
前記水酸基は、ポリマー分子中に１×１０−６〜１×１０−３モル／ｇであり、
前記ポリマー分子が、低誘電率溶媒可溶性ポリマーである。
【０００９】
好ましい実施態様においては、前記ポリマー分子中の前記アルキル鎖が１×１０−５〜５×１０−２モル／ｇであり、前記ポリマー分子中の前記芳香族鎖が１×１０−５〜５×１０−２モル／ｇである。
【００１０】
好ましい実施態様においては、前記低誘電率溶媒可溶性ポリマーは、比誘電率５以下の有機溶媒に可溶である。
【００１１】
好ましい実施態様においては、ＺｒＷ２Ｏ８粒子は、長さ１０ｎｍ〜１０μｍ、最大幅１０ｎｍ〜１０μｍの結晶である。
【００１２】
本発明の樹脂組成物は、ポリマー吸着ＺｒＷ２Ｏ８粒子をＺｒＷ２Ｏ８粒子換算で１〜９０体積％含む。
好ましい実施態様においては、前記樹脂組成物は、低誘電率溶媒可溶性ポリマーが吸着したポリマー吸着ＺｒＷ２Ｏ８粒子の他に少なくとも１種類の金属酸化物を含む。
【発明の効果】
【００１３】
本発明によれば、粒子間の凝集がなく、かつ広範なポリマーとの親和性がよいポリマー吸着ＺｒＷ２Ｏ８粒子を提供することができる。また、そのようなポリマー吸着ＺｒＷ２Ｏ８粒子を用いることにより、生産性良くＺｒＷ２Ｏ８粒子を高濃度で均一に分散した樹脂組成物を提供することができる。
【発明を実施するための形態】
【００１４】
以下、本発明の好ましい実施形態について説明するが、本発明はこれらの実施形態には限定されない。
【００１５】
本発明に用いられるＺｒＷ２Ｏ８粒子は、長さ１０ｎｍ〜１０μｍで最大幅１０ｎｍ〜１０μｍの棒状、球状、多面体、楕円体状および立方体状のいずれか１種以上の結晶であり、棒状結晶の断面形状は、長方形、正方形、楕円、円形のいずれかであり、前記最大幅とは、断面形状で最も長いところを意味する。そして、前記結晶は、好ましくは長さ１０ｎｍ〜５μｍで最大幅１０ｎｍ〜５μｍの結晶、より好ましくは長さ２０ｎｍ〜１μｍで最大幅２０ｎｍ〜１μｍの結晶である。１０ｎｍより小さいと粒子を含むポリマーの熱膨張を抑制する効果が小さくなる。長さおよび最大幅が、１０μｍより大きいと例えばフィルム等の薄膜に利用し難くなる。長さと最大幅の比は３０：１〜１：１の範囲にあり、好ましくは２０：１〜１：１の範囲であり、より好ましくは１０：１〜１：１の範囲であり、１：１にできるだけ近い方がＺｒＷ２Ｏ８粒子のポリマー中での分散が均一となりやすい。３０：１より比が大きくなるとＺｒＷ２Ｏ８粒子を含むポリマーの熱膨張が等方的でなくなる。
【００１６】
このようなＺｒＷ２Ｏ８粒子は、非特許文献１に記載の合成方法を援用することで合成可能である。原料であるジルコニウム塩の種類、反応時間、反応温度、酸の種類と濃度の設定により棒状結晶のサイズを制御することができる。なお、前記のようなサイズの棒状結晶を合成できる反応時間、反応温度および酸濃度の条件は金属塩原料の仕込み量によって異なり、例えば、原料となるタングステン酸ナトリウム・２水和物の仕込み量が、６Ｎ塩酸１０ｍｌ中０．００２モルであれば、反応温度１５０℃で４時間が反応条件の目安となる。なお、撹拌することにより、粒度分布と粒子径は小さくなる傾向がある。生成物の確認は、ラマンスペクトルとＸ線回折によって実施できる。
【００１７】
本発明のポリマー吸着ＺｒＷ２Ｏ８粒子は、ＺｒＷ２Ｏ８粒子に、分子中に１×１０−５〜５×１０−２モル／ｇのアルキル側鎖および／または１×１０−５〜５×１０−２モル／ｇの芳香族側鎖と１×１０−６〜１×１０−３モル／ｇの水酸基とを有する低誘電率溶媒可溶性のポリマーが吸着している（以降、これを吸着ポリマーとする）。吸着量としては、ＺｒＷ２Ｏ８粒子１ｇに対して０．００５〜１ｇ、好ましくは０．０２〜０．５ｇ、より好ましくは０．０５〜０．２５ｇである。０．００５ｇより少ないと吸着効果が発揮されない。１ｇより多いと吸着していないポリマーが多く存在することになる。
【００１８】
吸着量は、吸着処理を行ったポリマー吸着ＺｒＷ２Ｏ８粒子を低誘電率溶媒で遠心分離などを用いて洗浄した後、乾燥物の熱分析をすることで決定することができる。また、吸着状態は洗浄後のポリマー吸着ＺｒＷ２Ｏ８粒子を透過型電子顕微鏡で観察することで評価することができる。
【００１９】
吸着ポリマーのＺｒＷ２Ｏ８粒子への吸着処理は、低誘電率溶媒に吸着ポリマーを溶解させ、これにＺｒＷ２Ｏ８粒子を加えて１〜２４時間撹拌、あるいは必要に応じて混合液を超音波ホモジナイザー処理または混合液にジルコニアビーズを加えてミル分散することで実施できる。また、必要に応じてこれらの処理を行った分散液から遠心分離を用いてポリマー吸着ＺｒＷ２Ｏ８粒子を回収し、再度低誘電率溶媒に分散させる工程を繰り返して未吸着の吸着ポリマーを除いてもよい。最終的には得られたポリマー吸着ＺｒＷ２Ｏ８粒子分散液から溶媒を除去して乾燥状態のポリマー吸着ＺｒＷ２Ｏ８粒子を回収する。
【００２０】
吸着処理において用いることのできる低誘電率溶媒としては、比誘電率５以下の有機溶媒が好ましい。ヘキサンやシクロヘキサンなどの脂肪族炭化水素、トルエンなどの芳香族炭化水素、クロロホルムなどのハロ化脂肪族炭化水素、ジエチルエーテルなどのエーテルなどを挙げることができる。
【００２１】
前記吸着ポリマーおいて、水酸基はＺｒＷ２Ｏ８粒子への吸着点となる部分であり、ポリマー１ｇあたり１×１０−６〜１×１０−２モル／ｇ、好ましくは３×１０−５〜８×１０−２モル／ｇ、より好ましくは５×１０−６〜５×１０−２モル／ｇ存在する。１×１０−６モル／ｇより少ないと吸着できない。１×１０−２モル／ｇより多いと吸着ポリマー自体が低誘電率溶媒に溶けにくくなる。
【００２２】
こうした水酸基は、吸着ポリマーとなるポリマーが元から水酸基を持っている場合は、水酸基をエステル化またはエーテル化することによって吸着点となる水酸基量を調節することができる。吸着ポリマーとなるポリマーが水酸基を持っていない場合は、ラジカル開始剤やＮ-ヒドロキシフタルイミドを用いてポリマー分子上に生成させたアルキルラジカルに水酸基を有する（メタ）アクリル酸エステル、酢酸ビニル、アリルアルコールなどの水酸基または加水分解などによって水酸基を生成するような基をもつ不飽和化合物を反応させる、あるいは酸素分子を反応させることによって、水酸基を導入することができる。これらの反応は公知の反応条件を援用して実施できる。なお、水酸基を導入する方法はこれらに限定されず、吸着ポリマーとなるポリマーの構造によって当業者であれば容易に実施できる方法も含まれる。
【００２３】
水酸基の量は、１Ｈ−ＮＭＲ、１３Ｃ−ＮＭＲなどを用いて検出、あるいは酢酸を用いて滴定することにより定量できる。例えば、不飽和化合物を反応させた場合、不飽和化合物に由来する分子構造の一部を１Ｈまたは１３Ｃ−ＮＭＲを用いて定量することで実施可能である。
【００２４】
アルキル側鎖および芳香族側鎖は、それぞれ、吸着ポリマーの他ポリマーとの親和性を改善する機能を有しており、他ポリマーの種類によって適宜選択することができる。例えば、他ポリマーがポリオレフィンであればアルキル側鎖が好ましく、ポリカーボネートやポリスチレンのような芳香族基を有するポリマーであれば芳香族側鎖が好ましく、ＡＢＳのような共重合体であれば両方の側鎖を有することが好ましい。
【００２５】
アルキル側鎖は、アルキル基を主体とする有機基がポリマーの主鎖に直接結合する形態、あるいは、ポリマーの主鎖に直接結合しているアルキル鎖に１つまたは複数のアルキル基を主体とする有機基がエステル結合またはエーテル結合を介して結合する形態を有している。また、アルキル側鎖は、構造の一部にカルボキシル基、水酸基などの官能基を有していてもよい。
【００２６】
前記アルキル基を主体とする有機基は、プロピル基、ヘキシル基、ヘキサデシル基などのＣ３〜Ｃ１６の鎖状アルキル基；イソプロピル基、２−エチルヘキシル基などのＣ３〜Ｃ１６の分岐状アルキル基；シクロヘキシル基、アダマンチル基などのＣ６〜Ｃ１６の環状アルキル基；シクロヘキシルエチル基、アダマンチルエチル基などのＣ６〜Ｃ１６の環状アルキル基を有するＣ１〜Ｃ６アルキル基；および、Ｃ３〜Ｃ１６の鎖状アルキル基、Ｃ３〜Ｃ１６の分岐状アルキル基またはＣ６〜Ｃ１６の環状アルキル基を有するアリール基；ならびに、カルボキシル基および／または水酸基を有するプロピル基、ヘキシル基、ヘキサデシル基などのＣ３〜Ｃ１６の鎖状アルキル基；イソプロピル基、２−エチルヘキシル基などのＣ３〜Ｃ１６の分岐状アルキル基；シクロヘキシル基、アダマンチル基などのＣ６〜Ｃ１６の環状アルキル基；シクロヘキシルエチル基、アダマンチルエチル基などのＣ６〜Ｃ１６の環状アルキル基を有するＣ１〜Ｃ６アルキル基；およびＣ３〜Ｃ１６の鎖状アルキル基、Ｃ３〜Ｃ１６の分岐状アルキル基またはＣ６〜Ｃ１６の環状アルキル基を有するアリール基；からなる群より少なくとも１つ選択される。
【００２７】
アルキル基を主体とする有機基の量は、ポリマー１ｇあたり１×１０−５〜５×１０−２モル／ｇ、好ましくは５×１０−５〜１×１０−２モル／ｇ、より好ましくは１×１０−４〜５×１０−３モル／ｇ存在する。１×１０−５モル／ｇより少ないと、吸着ポリマーの他ポリマーとの親和性を改善する効果を発揮できない。
【００２８】
こうしたアルキル側鎖は、吸着ポリマーとなるポリマーが元から側鎖として前記のようなアルキル基を主体とする有機基を持っている場合は、そのまま利用できる。一方、吸着ポリマーとなるポリマーがアルキル側鎖を持っていない場合は、ラジカル開始剤やＮ-ヒドロキシフタルイミドを用いてポリマー分子上に生成させたアルキルラジカルに前記のようなアルキル基を主体とする有機基を有する（メタ）アクリル酸エステル、アルケンまたはアルキンを反応させることによって、アルキル側鎖を導入することができる。これらの反応は公知の反応条件を援用して実施できる。なお、アルキル側鎖を導入する方法はこれらに限定されず、吸着ポリマーとなるポリマーの構造によって当業者であれば容易に実施できる方法も含まれる。
【００２９】
アルキル基を主体とする有機基の量は、反応させた（メタ）アクリル酸エステル、アルケンまたはアルキンに由来する分子構造の一部を１Ｈまたは１３Ｃ−ＮＭＲを用いて定量することで実施可能である。
【００３０】
芳香族側鎖は、芳香族基を主体とする有機基がポリマーの主鎖に直接結合する形態、あるいは、ポリマーの主鎖に直接結合しているアルキル鎖に１つまたは複数の芳香族基を主体とする有機基がエステル結合またはエーテル結合を介して結合する形態を有している。また、芳香族側鎖は、構造の一部にカルボキシル基、水酸基などの官能基を有していてもよい。
【００３１】
前記芳香族基を主体とする有機基は、フェニル基、ナフチル基、フルオレニル基、ピレニル基などの単環または多環芳香族基；ピリジル基、キノリル基、ベンゾピラニル基などの複素芳香族基；およびこれらの基を持つＣ１〜Ｃ６アルキル基；ならびに、カルボキシル基および／または水酸基を有するフェニル基、ナフチル基、フルオレニル基、ピレニル基などの単環または多環芳香族基；ピリジル基、キノリル基、ベンゾピラニル基などの複素芳香族基；およびこれらの基を持つＣ１〜Ｃ６アルキル基からなる群より少なくとも１つ選択される。
【００３２】
前記芳香族基を主体とする有機基の量は、ポリマー１ｇあたり１×１０−５〜５×１０−２モル／ｇ、好ましくは５×１０−５〜１×１０−２モル／ｇ、より好ましくは１×１０−４〜５×１０−３モル／ｇ存在する。１×１０−５モル／ｇより少ないと、吸着ポリマーの他ポリマーとの親和性を改善する効果を発揮できない。５×１０−２モル／ｇより多いと吸着ポリマー自体が低誘電率溶媒に溶けにくくなる。
【００３３】
こうした芳香族側鎖は、吸着ポリマーとなるポリマーが元から側鎖として芳香族系有機基を持っている場合は、そのまま利用できる。一方、吸着ポリマーとなるポリマーが芳香族側鎖を持っていない場合は、ラジカル開始剤やＮ-ヒドロキシフタルイミドを用いてポリマー分子上に生成させたアルキルラジカルに前記のような芳香族基を主体とする有機基を有する（メタ）アクリル酸エステル、アルケンまたはアルキンを反応させることによって、芳香族側鎖を導入することができる。これらの反応は公知の反応条件を援用して実施できる。なお、芳香族側鎖を導入する方法はこれらに限定されず、吸着ポリマーとなるポリマーの構造によって当業者であれば容易に実施できる方法も含まれる。
【００３４】
芳香族基を主体とする有機基の量は、反応させた（メタ）アクリル酸エステル、アルケンまたはアルキンに由来する分子構造の一部を１Ｈまたは１３Ｃ−ＮＭＲを用いて定量することで実施可能である。
【００３５】
吸着ポリマーは、分子中に１×１０−５〜５×１０−２モル／ｇのアルキル側鎖および／または芳香族側鎖と１×１０−６〜１×１０−３モル／ｇの水酸基とを有する低誘電率溶媒に可溶なポリマーであれば特に限定されない。また、分子中にアルキル側鎖、芳香族側鎖、水酸基のいずれか、またはすべてを持っていないポリマーであってもこれらが導入された後に低誘電率溶媒に可溶となれば、そのポリマーは特に限定されない。通常、分子中にアルキル側鎖、芳香族側鎖および水酸基のすべてを有するようなポリマーは存在しないか、あっても入手が容易ではないので、後からこれらの基を導入する方が好ましい。導入しやすいポリマーとしては、エチルセルロースなどのセルロース誘導体、有機溶剤に可溶なシクロオレフィンポリマー、低分子量ポリオレフィン、塩素化ポリオレフィン、ビスフェノールＦまたはビスフェノールＺ骨格を有するエポキシ樹脂、ビスフェノールＦまたはビスフェノールＺ骨格を有するポリカーボネートなどを挙げることができる。また、原子移動ラジカル重合のようなリビングラジカル重合を用いて合成される構造が制御されたブロック共重合体、例えばポリステアリルアクリレートまたはポリベンジルアクリレートブロックの間に１〜２個のヒドロキシエチルアクリレート重合ユニットが挟まれるような構造を持つブロック共重合体も利用できる。
【００３６】
本発明の樹脂組成物は、ポリマーまたはプレポリマーと本発明のポリマー吸着ＺｒＷ２Ｏ８粒子とを含み、ＺｒＷ２Ｏ８粒子をＺｒＷ２Ｏ８粒子換算で１〜９０体積％含む。ＺｒＷ２Ｏ８粒子の含有量によって樹脂組成物の熱膨張率を制御できるため、含有量は用途によって前記範囲内で適宜選択することができる。なお、ＺｒＷ２Ｏ８粒子の大きさにもよるが、９０体積％より多くなると粉状になりやすい。
【００３７】
本発明のポリマー吸着ＺｒＷ２Ｏ８粒子をポリマーまたはプレポリマーと混合する方法は、ポリマーまたはプレポリマーが固体の場合は、これらと吸着ポリマーが吸着したＺｒＷ２Ｏ８粒子を紛体で混合した後、ニーダーや二軸押出機などを用いて溶融混合する乾式プロセス、あるいは、ポリマーまたはプレポリマーを適切な溶剤に溶解してポリマー吸着ＺｒＷ２Ｏ８粒子と混合・撹拌またはホモジナイザーやビーズミルを用いた分散処理をする湿式プロセスで行うことができる。これらの方法は、用いるポリマーまたはプレポリマーの性状によって適宜選択することができる。ポリマーまたはプレポリマーが液状の場合は、これらとポリマー吸着ＺｒＷ２Ｏ８粒子とを攪拌機、３本ロールやニーダーなどを用いて混合、あるいは、ポリマーまたはプレポリマーを適切な溶剤または希釈剤で希釈してポリマー吸着ＺｒＷ２Ｏ８粒子と混合・撹拌またはホモジナイザーやビーズミルを用いた分散処理をすることで混合処理できる。これらの方法は、用いるポリマーまたはプレポリマーの性状によって適宜選択することができる。
【００３８】
本発明のポリマー吸着ＺｒＷ２Ｏ８粒子と混合するポリマーとしては、ポリオレフィン、ポリシクロオレフィン、ポリスチレン、ＡＢＳ，ポリカーボネート、ポリアミド、ポリイミド、ポリアクリレート、ポリエチレンテレフタレート、ポリフェニレンスルフィドなどを挙げることができる。
【００３９】
本発明のポリマー吸着ＺｒＷ２Ｏ８粒子と混合するプレポリマーとしては、硬化剤や重合開始剤などの反応性化合物または光や熱などの外部刺激によって高分子化する反応性化合物を挙げることができる。そのようなものとしては、例えばエポキシ樹脂、反応性シリコーン、フェノール樹脂、（メタ）アクリレート、スチレン、ビニルエーテルなどの不飽和低分子化合物などを挙げることができる。
【００４０】
本発明の樹脂組成物は、必要に応じてさらに硬化剤、架橋剤、重合開始剤、物性を調整するための高分子化合物または低分子化合物、シリカやクレイのような無機フィラーを含むことができる。
【実施例】
【００４１】
以下、実施例により本発明を具体的に説明するが、本発明はこれら実施例には限定されない。
【００４２】
［ＺｒＷ２Ｏ８粒子の合成］
Ｎａ２ＷＯ４・２Ｈ２Ｏ  ０．６６ｇを蒸留水３ｍｌに溶解させた水溶液にＺｒＯＣｌ２・８Ｈ２Ｏ  ０．４５ｇを蒸留水２ｍｌに溶解させた水溶液を加え、さらに濃塩酸５ｍｌを加えて室温で３０分撹拌した。得られた薄黄色ゲルを５０ｍｌテフロン（登録商標）インサート付きのオートクレーブに入れ、１５０℃で４時間反応させた。反応後、生成物を取出し、蒸留水で数度洗浄した。次いでメタノールで洗浄後、乾燥（６０℃）させた。乾燥後、無色粉を軽く乳鉢ですり潰し、電気炉で６００℃ ３０分熱処理した。生成物のラマンスペクトルとＸ線回折を測定して、生成物がＺｒＷ２Ｏ８であることを確認した。また、透過型電子顕微鏡で粒子を観察したところ、平均長径５００ｎｍ、平均直径５０ｎｍの針状晶であった。
【００４３】
［吸着ポリマー１の作製］
過酸化ベンゾイル（ナカライテスク製、水２５％含有品）１ｇをトルエン１４ｇに溶解し、無水硫酸マグネシウムで乾燥させた。この過酸化ベンゾイルの５％トルエン溶液１２ｇとトルエン４８ｇを１００ｍｌバイアル瓶に入れ、これにポリカーボネート（三菱ガス化学製、ＰＣＺ４００）５ｇを溶解させた。さらに、２−ヒドロキシエチルアクリレート（ＨＥＡ）０．５ｇを加えて封管した後、窒素を２０分間バブリングして窒素置換した。この液を１００℃のオイルバス中で６時間攪拌した。反応液を室温に冷却後、メタノール２００ｍｌに投入して反応ポリマーを沈澱させた。沈殿物をＴＨＦ３０ｍｌに溶解し、メタノール２００ｍｌを徐々に加えて再沈澱させた。沈殿物を再びＴＨＦ３０ｍｌに溶解させ、メタノールを投入して沈澱させ、６０℃の熱風乾燥機で８時間乾燥させた。得られたポリマーを重クロロホルムに溶解し、トリオキサンを内部基準として１Ｈ−ＮＭＲでＨＥＡの導入量を測定した。１Ｈ−ＮＭＲでＨＥＡの４．２ｐｐｍのピーク面積とポリカーボネートの７．０〜７．５ｐｐｍのベンゼン環のピーク面積の比から、ポリマー１ｇ中の導入ＨＥＡ量は、１．３×１０−５ｍｏｌと算出した。
次に、過酸化ベンゾイル２ｇをトルエン５０ｇに溶解し、無水硫酸マグネシウムで乾燥させた。この過酸化ベンゾイルトルエン溶液４０ｇを１００ｍｌバイアル瓶に入れ、これにＨＥＡを導入したポリカーボネート３．５ｇを溶解させた。さらに、イソボルニルアクリレート（ＩＢＡ）１ｇを加えて封管した後、窒素を２０分間バブリングして窒素置換した。この液を１００℃のオイルバス中で１２時間攪拌した。反応液を室温に冷却後、アセトン２００ｍｌに投入して反応ポリマーを沈澱させた。沈殿物をＴＨＦ３０ｍｌに溶解し、アセトン２００ｍｌを徐々に加えて再沈澱させた。沈殿物を再びＴＨＦ３０ｍｌに溶解させ、アセトンを投入して沈澱させ、６０℃の熱風乾燥機で８時間乾燥させた。得られたポリマーを重クロロホルムに溶解し、トリオキサンを内部基準として１Ｈ−ＮＭＲでＩＢＡの導入量を測定した。ＩＢＡのベンゼン環のプロトンに帰属される３．９ｐｐｍのピークの面積とシクロオレフィンポリマーの０．５〜２．５ｐｐｍのピーク面積の比から、ポリマー１ｇ中の導入ＩＢＡ量は、４×１０−５モルと算出された。得られたポリマーはトルエンに溶解した。
【００４４】
［吸着ポリマー２の作製］
過酸化ベンゾイル１ｇをトルエン１４ｇに溶解し、無水硫酸マグネシウムで乾燥させた。この過酸化ベンゾイルの５％トルエン溶液１２ｇとトルエン４８ｇを１００ｍｌバイアル瓶に入れ、これにシクロオレフィンポリマー（日本ゼオン製、ＺＥＯＮＥＸ３３０Ｒ）５ｇを溶解させた。さらに、２−ヒドロキシエチルアクリレート（ＨＥＡ）０．５ｇを加えて封管した後、窒素を２０分間バブリングして窒素置換した。この液を１００℃のオイルバス中で６時間攪拌した。反応液を室温に冷却後、アセトン２００ｍｌに投入して反応ポリマーを沈澱させた。沈殿物をシクロヘキサン３０ｍｌに溶解し、アセトン２００ｍｌを徐々に加えて再沈澱させた。沈殿物を再びシクロヘキサン３０ｍｌに溶解させ、アセトンを投入して沈澱させ、６０℃の熱風乾燥機で８時間乾燥させた。得られたポリマーを重クロロホルムに溶解し、トリオキサンを内部基準として１Ｈ−ＮＭＲでＨＥＡの導入量を測定した。ＨＥＡの水酸基の隣のプロトンに帰属される３．６ｐｐｍのピークの面積とシクロオレフィンポリマーの０．５〜２．５ｐｐｍのピーク面積の比から、ポリマー１ｇ中の導入ＨＥＡ量は、８×１０−５モルと算出された。
次に、過酸化ベンゾイル１ｇをトルエン１４ｇに溶解し、無水硫酸マグネシウムで乾燥させた。この過酸化ベンゾイルの５％トルエン溶液１２ｇとトルエン４８ｇを１００ｍｌバイアル瓶に入れ、これにＨＥＡを導入したシクロオレフィンポリマー４ｇを溶解させた。さらに、４−ビニル安息香酸（ＶＢＡ）０．５ｇを加えて封管した後、窒素を２０分間バブリングして窒素置換した。この液を１００℃のオイルバス中で６時間攪拌した。反応液を室温に冷却後、メタノール２００ｍｌに投入して反応ポリマーを沈澱させた。沈殿物をＴＨＦ３０ｍｌに溶解し、メタノール２００ｍｌを徐々に加えて再沈澱させた。沈殿物を再びＴＨＦ３０ｍｌに溶解させ、アセトンを投入して沈澱させ、６０℃の熱風乾燥機で８時間乾燥させた。得られたポリマーを重クロロホルムに溶解し、トリオキサンを内部基準として１Ｈ−ＮＭＲでＶＢＡの導入量を測定した。ＶＢＡのベンゼン環プロトンに帰属される７．７ｐｐｍのピークの面積とシクロオレフィンポリマーの０．５〜２．５ｐｐｍのピーク面積の比から、ポリマー１ｇ中の導入ＶＢＡ量は、３×１０−４モルと算出された。得られたポリマーはシクロヘキサン、トルエンに溶解した。
【００４５】
［吸着ポリマー１の吸着したＺｒＷ２Ｏ８粒子の作製］
３０ｍｌガラス瓶中で吸着ポリマー１ ０．１ｇをトルエン３ｍｌに溶解させた後、これにシクロヘキサン３ｍｌ、ＺｒＷ２Ｏ８粒子０．５ｇ、および３ｍｍφジルコニアビーズ１０ｍｌを加えてミル分散を２時間行ったところ、均一分散液が得られた。
分散液をトルエン１００ｍｌで希釈して遠心沈降させた。沈降物を再度トルエンに分散して遠心沈降させ、吸着ポリマー１の吸着したＺｒＷ２Ｏ８粒子を回収した。得られた粒子を透過型電子顕微鏡で観察したところ、ＺｒＷ２Ｏ８粒子表面にコントラストの異なる薄い層が不均一に観察された。この層は吸着ポリマーと考えられる。また、酸素雰囲気下で熱分析を行ったところ、約５重量％の重量減少が見られた。
【００４６】
［吸着ポリマー１の吸着したＺｒＷ２Ｏ８粒子を含む樹脂組成物］
吸着ポリマー１の吸着したＺｒＷ２Ｏ８粒子１．５ｇをシクロオレフィンポリマー（ＪＳＲ製ＡＲＴＯＮ１４２０Ｒ）１３．５ｇとニーダーを用いて溶融混合し、プレス成型にて厚さ０．２ｍｍの成形板を作製した。４０℃から１００℃の範囲で、この試料の熱膨張係数（ＣＴＥ）を測定（ＴＡ社  ＤＭＡＱ８００使用）したところ、４５．６ｐｐｍ／Ｋであった。同様にして作製したＡＲＴＯＮ１４２０Ｒの０．２ｍｍ成形板は、５３．０ｐｐｍ／Ｋであった。ＺｒＷ２Ｏ８粒子を含むことにより１５％程度の熱膨張が抑制されている。
【００４７】
［比較例］
何も処理していないＺｒＷ２Ｏ８粒子１．５ｇをシクロオレフィンポリマー（ＪＳＲ製ＡＲＴＯＮ１４２０Ｒ）１３．５ｇとニーダーを用いて溶融混合し、プレス成型にて厚さ０．２ｍｍの成形板を作製した。成形板はひじょうに脆くて測定用試料を切り出すことが困難であったため、ＣＴＥの測定はできなかった。
【産業上の利用可能性】
【００４８】
本発明のポリマー吸着ＺｒＷ２Ｏ８粒子、本発明のポリマー吸着ＺｒＷ２Ｏ８粒子を含む樹脂組成物は、低熱膨張材料の開発に利用できる。